FR 2799954 A1 20010427 FR 0013376 A 20001019 La présente invention concerne une composition de ciment dentaire verre- ionomère destinée à être utilisée pour la réparation ou la prévention dentaire. D'une manière générale, de nombreux types de ciments dentaires sont utilisés pour les soins dentaires. Comme exemples représentatifs, on peut citer un ciment contenant du phosphate de zinc, dans lequel de l'oxyde de zinc est amené à réagir avec de l'acide phosphorique, un ciment contenant un carboxylate, dans lequel de l'oxyde de zinc est amené à réagir avec un poly(acide carboxylique), un ciment contenant une résine, dans lequel une polymérisation d'un monomère acrylique est utilisée, un ciment contenant de l'hydroxyde de calcium, dans lequel de l'hydroxyde de calcium est amené à réagir avec un composant huileux, un ciment contenant de l'eugénol et de l'oxyde de zinc, dans lequel de l'oxyde de zinc est amené à réagir avec de l'eugénol, et un ciment verre-ionomère utilisant une poudre de verre de fluoroaluminosilicate et un poly(acide carboxylique). Ces ciments dentaires sont utilisés pour une grande variété de soins dentaires. Il existe un large éventail d'applications comme, par exemple, un ciment de bouchage pour sceller une prothèse dentaire, telle qu'une couronne, une incrustation inlay ou un bridge, sur une dent, ou pour fixer un appareil orthodontique sur une dent; un ciment de remplissage pour combler une cavité dentaire; un ciment d'obturation pour obturer des trous et des fissures dans des dents postérieures; un ciment de revêtement interne pour revêtir une cavité; et un ciment pour construire un noyau. Parmi ces ciments dentaires, le ciment dentaire verre-ionomère a une affinité supérieure pour les organismes vivants; il possède des propriétés d'adhérence vis-à-vis d'une structure dentaire, et son produit durci est translucide et présente un meilleur aspect esthétique. En outre, le ciment dentaire verre- ionomère offre l'avantage de libérer progressivement, après prise (durcissement), des ions de fluor au bout d'un certain temps, ce qui permet d'en attendre une fonction de prévention des caries. Le ciment dentaire verre-ionomère est par conséquent un ciment dentaire très couramment utilisé actuellement dans de nombreuses applications en dentisterie. Ce ciment dentaire verre-ionomère est un ciment dentaire comprenant, comme principaux composants, une poudre de verre de fluoroaluminosilicate, un poly(acide carboxylique) et de l'eau. Précisément, le ciment dentaire verre-ionomère est un ciment dans lequel une solution aqueuse de poly(acide acrylique) agit sur la poudre de verre de fluoroaluminosilicate pour libérer des ions métalliques (tels que des ions de métaux alcalins, des ions de métaux alcalino-terreux et des ions d'aluminium) dans le verre, les ions métalliques libérés subissant une liaison ionique à un groupe carboxyle du poly(acide acrylique) pour former une structure de réticulation, ce qui provoque la gélification du ciment en vue de son durcissement (cette réaction étant parfois appelée ci-après "réaction ionomère"). D'autre part, on est en train de développer actuellement un ciment dentaire verre-ionomère renforcé par une résine dans lequel un ciment dentaire verre- ionomère est combiné avec un monomère polymérisable, une réaction de polymérisation du monomère étant utilisée en combinaison avec la réaction ionomère. Ce ciment est amélioré en termes de résistance mécanique telle que résistance à la flexion, et de propriétés d'adhérence à une structure dentaire, comparativement aux ciments dentaires verre-ionomère traditionnels dans lesquels le durcissement n'est opéré que par la réaction ionomère. Etant donné que le ciment dentaire verre-ionomère utilise la réaction ionomère, son durcissement initial nécessite un certain temps. Ainsi, il est impossible de procéder à l'opération clinique suivante avant la fin du durcissement initial. De plus, il convient de signaler que le ciment dentaire verre-ionomère présente un défaut appelé sensibilisation à l'eau, c'est-à-dire que si avant la fin du durcissement initial, une surface du mélange de ciment dentaire verre-ionomère entre en contact avec de l'eau, des ions métalliques sont élués pendant la réaction de durcissement, ou la teneur en eau augmente, moyennant quoi la surface du ciment devient trouble ou friable, ce qui aboutit finalement à une diminution des performances de surface du produit durci. Ceci est dû à une réaction acide/base entre le verre de fluoroaluminosilicate (base) et le poly(acide carboxylique) (radical acide) en présence d'eau, résultant de la réaction ionomère du ciment dentaire verre-ionomère, réaction qui est sensiblement influencée par de l'eau provenant de l'extérieur. Pour remédier à ce défaut, on a adopté jusqu'ici la mesure suivante. Le ciment dentaire verre-ionomère est, avant durcissement, soigneusement mis en oeuvre par des opérations de scellement, d'obturation et d'application de façon à éviter tout contact de la surface du mélange avec de l'eau, telle que la salive, après quoi une matière de recouvrement, appelée un vernis, telle qu'une matière à base de résine, est appliquée pour, après séchage, former un film de protection sur la surface du ciment dentaire verre-ionomère pendant 20 à 25 minutes au cours du durcissement initial. Les inventeurs de la présente invention ont par ailleurs développé un procédé pour faire durcir un ciment dentaire verre-ionomère par exposition à une lumière afin d'accélérer le durcissement initial, le ciment comprenant un verre de fluoroaluminosilicate, un poly(acide carboxylique) et de l'eau, sans recourir à une opération particulière d'application d'un vernis, ou d'une substance similaire, procédé qui a fait l'objet de la demande de brevet japonais n 226354/1999. Grâce à ce procédé, il est possible de supprimer l'influence de la sensibilisation à l'eau dans une certaine mesure. Il est cependant actuellement difficile de supprimer complètement l'influence de la sensibilisation à l'eau et, par conséquent, il est nécessaire de développer une composition de ciment dentaire verre-ionomère plus efficace. La présente invention a pour but de proposer une composition de ciment dentaire verre-ionomère destinée à être soumise au procédé proposé antérieurement par les inventeurs pour durcir un ciment dentaire verre- ionomère par exposition à une lumière pour accélérer le durcissement initial, le ciment comprenant une poudre de verre de fluoroaluminosilicate, un poly(acide carboxylique) et de l'eau. Les inventeurs ont donc effectué des recherches approfondies pour développer une composition de ciment dentaire verre-ionomère telle que, sous l'effet d'une exposition à une lumière, une réaction de durcissement par la réaction ionomère soit favorisée. Ces recherches les ont amenés à constater que, lorsqu'une substance colorante est contenue dans une composition de ciment dentaire verre-ionomère et qu'une couleur est définie de telle façon qu'une valeur de L*, exprimée en système colorimétrique L*a*b* en présence d'une source de lumière standard D65, soit égale à 60 ou moins, une réaction de durcissement est davantage favorisée, ce qui a conduit en fait à l'obtention d'une composition de ciment dentaire verre-ionomère selon la présente invention. Plus précisément, la présente invention propose une composition de ciment dentaire verre-ionomère caractérisée en ce qu'elle comprend une substance colorante ayant une couleur définie de telle façon qu'une valeur de L*, exprimée en système colorimétrique L*a*b* en présence d'une source de lumière standard D6s, soit égale à 60 ou moins. De préférence, la teneur en substance colorante de la composition de ciment dentaire verre-ionomère de l'invention est de 0,1 à 5% en poids par rapport à l'ensemble de la composition. La composition selon la présente invention est une composition de ciment dentaire verre-ionomère ayant une couleur définie de telle sorte qu'en présence d'une source de lumière standard D65, une valeur de L* exprimée en système colorimétrique L*a*b* soit de 60 ou moins, la composition étant obtenue par addition d'une substance colorante au ciment dentaire verre-ionomère habituellement utilisé qui est formé principalement d'un composant en verre de fluoroaluminosilicate, d'un poly(acide carboxylique) et d'eau, et qui peut être le siège d'un mécanisme par lequel le composant en verre de fluoroaluminosilicate et le poly(acide carboxylique) engendrent une réaction de durcissement (c'est-à-dire la réaction ionomère) en présence d'eau, pour ainsi faire prendre le ciment. La composition de ciment dentaire verre-ionomère selon la présente invention est utilisée principalement en présence d'un rayonnement d'une lumière ayant une longueur d'onde de 320 à 780 nm comme celle largement utilisée pour les soins dentaires courants. Pour colorer une composition de ciment dentaire verre-ionomère afin qu'elle présente l'aspect d'une dent, on a utilisé jusqu'ici une quantité à l'état de trace (d'environ 0,001 à 0,01% en poids par rapport à l'ensemble de la composition de ciment dentaire verre- ionomère) d'une substance colorante, telle que TiO2 et de l'oxyde ferrique. Toutefois, dans ce ciment dentaire verre-ionomère conventionnel, la substance colorante indiquée ci-dessus est utilisée dans le but d'obtenir une couleur de dent. C'est la raison pour laquelle une valeur de L*, exprimée en système colorimétrique L*a*b* en présence d'une source de lumière standard D65, est élevée (L* = d'environ 64 à 85), et la réflectance de la lumière est importante. Par conséquent, lorsque ce ciment dentaire verre-ionomère est soumis au procédé proposé antérieurement par les inventeurs pour durcir un ciment dentaire verre-ionomère, la substance colorante n'a aucun effet bénéfique sur le durcissement initial du ciment. La composition de ciment dentaire verre-ionomère de la présente invention se caractérise par une augmentation de la température lors d'une exposition à la lumière et par une accélération du durcissement initial, ce qui a pour effet d'atténuer l'influence de la sensibilisation à l'eau. Par conséquent, si elle est utilisée en présence d'un rayonnement de lumière, la composition de ciment dentaire verre-ionomère de la présente invention peut être employée comme ciment dentaire verre-ionomère général pour des applications conventionnelles. En particulier, la composition de ciment dentaire verre-ionomère de la présente invention a pour caractéristique que lorsqu'elle est utilisée pour un ciment d'obturation en vue d'une prévention des caries par un apport de fluor, ou pour un ciment de bouchage en vue de sceller une prothèse dentaire qui devra être ôtée au bout d'une certaine période de temps, elle se distingue facilement d'une dent du fait de sa différence de couleur, de sorte que le travail de dépose peut être réalisé rapidement. En outre, étant donné que la composition de ciment dentaire verre- ionomère de l'invention est facilement identifiable en raison de sa différence de couleur, elle présente également une supériorité en tant que ciment utilisé pour la construction d'un noyau et en tant que ciment de revêtement interne. Pour le composant en verre de fluoroaluminosilicate entrant dans la composition du ciment dentaire verre- ionomère de la présente invention, il est possible d'utiliser des poudres de verre de fluoroaluminosilicate, ou des matières similaires, généralement employées pour les ciments dentaires verre-ionomère. Parmi ces poudres de verre de fluoroaluminosilicate, sont préférées celles qui se composent principalement de 10 à 25% en poids de A13+, de 5 à 30% en poids de Si4+, de 1 à 30% en poids de F-, de 0 à 20% en poids de Sr2+, de 0 à 20% en poids de Ca2+, et de 0 à 10% en poids d'ions de métaux alcalins (Na+, K+ etc., par exemple), par rapport au poids total du verre, et qui sont préparées par mélange de matières premières contenant ces composants et par fusion du mélange, puis par refroidissement et pulvérisation afin de former une poudre ayant une granulométrie moyenne d'environ 0,02 à 20 gm. Le poly(acide carboxylique) entrant dans la composition du ciment dentaire verre-ionomère de la présente invention est un poly(acide carboxylique) employé pour des ciments dentaires verre-ionomère généraux; il s'agit de polymères d'un acide monocarboxylique à insaturation a,3 ou d'un acide dicarboxylique à insaturation x,D. Plus précisément, il comprend des copolymères ou des homopolymères ayant une masse moléculaire moyenne en poids de 5 000 à 40 000, d'acide acrylique, d'acide méthacrylique, d'acide 2-chloroacrylique, d'acide 3-chloroacrylique, d'acide aconitique, d'acide mésaconique, d'acide maléique, d'acide itaconique, d'acide fumarique, d'acide glutaconique, d'acide citraconique, etc. Ce composant est habituellement mélangé à de l'eau et mis en oeuvre sous la forme d'une solution aqueuse, pour être ensuite utilisé en mélange avec le composant en poudre. Toutefois, il peut aussi être utilisé, incorporé dans le composant en poudre. Il existe aussi par exemple un matériau du type pâte-pâte dans lequel une poudre de verre de fluoroaluminosilicate est additionnée d'eau et d'une substance ayant un effet épaississant pour former une pâte qui est ensuite mélangée avec un poly(acide carboxylique) en solution, et un ciment dentaire verre- ionomère préparé pour se présenter sous une forme monopâte par une technique utilisant des microcapsules. La couleur d'une surface du mélange de la composition de ciment dentaire verre-ionomère selon la présente invention doit être une couleur considérée comme réfléchissant faiblement la lumière. Lorsque cette couleur est exprimée selon un système colorimétrique L*a*b*, la valeur de L* est de 60 ou moins en présence d'une source lumineuse standard D65. Le système colorimétrique L*a*b* est un système qui a été normalisé en 1976 par la Commission Internationale de 1l'Eclairage (CIE) et qui, au Japon, correspond à la norme JIS (Norme Industrielle Japonaise) Z 8729, "Spécification de Couleur des Matières selon (L*a*b*) CIE1976 et (L*u*v*) CIE1976". A cet égard, il existe, pour la source de lumière selon la présente invention, une source de lumière standardisée CIE D6s (telle que définie dans la norme JIS Z 8716, "Lampe fluorescente utilisée comme simulateur d'une source de lumière standardisée CIE D6s en vue d'une comparaison visuelle de type et de caractéristiques de couleur de surface"). Dans le système colorimétrique L*a*b*, une clarté est définie par L* et exprimée par une valeur numérique de 0 à 100, L* = 0 signifiant que la couleur est complètement noire, et L* = 100 signifiant que la couleur est complètement blanche. Plus la valeur de L* est élevée ou faible, plus l'influence d'une teinte ou d'une couleur est réduite. Dans le cas o la valeur de L* dépasse 60, la réflectance de la lumière a tendance à être importante dans toutes les teintes, ce qui empêche d'obtenir l'effet de réduction du temps de sensibilisation à l'eau ou du temps de durcissement initial dans le cadre de la présente invention. Dans le système colorimétrique L*a*b*, a* et b* désignent respectivement une teinte une couleur qui sont chacune exprimées par une valeur numérique de -60 à 60. a* et b* indiquent respectivement une tendance de couleur: a* indique une tendance rouge et -a* indique une tendance verte, tandis que b* indique une tendance jaune et que -b* indique une tendance bleue. Plus la valeur numérique respective de a* et b* augmente, plus la couleur devient vive, tandis que plus la valeur numérique respective de a* et b* diminue, plus la couleur devient pâle. Etant donné qu'aucune influence de la teinte et de la couleur sur le temps de sensibilisation à l'eau ou le temps de durcissement initial du ciment dentaire verre-ionomère n'a été confirmée, les valeurs de a* et b* selon le système colorimétrique L*a*b* ne sont pas particulièrement limitées dans le cadre de la présente invention. En ce qui concerne la substance colorante utilisée dans la composition de ciment dentaire verre-ionomère selon la présente invention, n'importe quelle matière permettant d'obtenir une valeur de L* inférieure ou égale à 60, peut être employée, qu'il s'agisse d'un pigment ou d'un colorant, ou qu'elle soit naturelle ou synthétique. Comme exemples, on peut citer des substances colorantes synthétiques, telles que le rouge alimentaire n 2, le rouge alimentaire n 3, le rouge alimentaire n 40, le rouge alimentaire n 102, le rouge alimentaire n 104, le rouge alimentaire n 105, le rouge alimentaire n 106, le jaune alimentaire n 4, le jaune alimentaire n 5, le vert alimentaire n 3, le bleu alimentaire n 1, et le bleu alimentaire n 2; des substances colorantes à base de caroténoïdes, telles que le P-carotène et la vitamine A; des colorants nitro représentés par le jaune naphtol; des pigments azoiques représentés par le jaune huile et le rouge Congo; des colorants de triphényle représentés par l'auramine et la fuchsine; des colorants indigoïdes représentés par l'indigo; des colorants anthraquinoniques représentés par l'alizarine; des colorants phthalocyanines représentés par la phthalocyanine; des pigments inorganiques représentés par l'oxyde de chrome, le jaune de baryum, le vert émeraude, l'oxyde ferrique; des pigments azoiques représentés par le rouge toluidine, l'orange dinitroaniline, le jaune chromophtal, le rouge chromophtal, le bleu chromophtal, etc.; des pigments phthalocyanines représentés par la phthalocyanine de cuivre; des pigments de laque représentés par la laque jaune de quinoléine, la laque d'aluminium rouge alimentaire n 2, la laque d'aluminium rouge alimentaire n 3, la laque d'aluminium rouge alimentaire n 40, la laque d'aluminium jaune alimentaire n 4, la laque 1! d'aluminium jaune alimentaire n 5, la laque d'aluminium vert alimentaire n 3, la laque d'aluminium bleu alimentaire n 1, et la laque d'aluminium bleu alimentaire n 2; des pigments de condensation représentés par le jaune anthrapyrimidine, le rouge thio-indigo, le rouge périnone, le rouge pérylène, et le rouge quinacridone; et des pigments et/ou colorants fluorescents représentés par le jaune lumogen, etc., ainsi que le bleu de méthylène, la rhodamine, la o chlorophylle de cuivre, le chlorophylline de cuivre sodique, entre autres. Parmi ces substances colorantes, les substances colorantes à base de caroténoïdes, telles que le P-carotène et la vitamine A, et les pigments et/ou colorants fluorescents représentés par le jaune lumogen, etc. sont préférés du point de vue sécurité et effet. En outre, la quantité de substance colorante à introduire dans la composition varie en fonction de la tendance chromagène et d'autres caractéristiques de chaque substance colorante. Pour faire en sorte que la valeur de L* soit de 60 ou moins, en ce qui concerne la couleur de la surface du mélange avant durcissement, la teneur en substance colorante de la composition représente de préférence une quantité qui se situe dans la plage de 0,1 à 5% en poids. La substance colorante peut être incorporée à l'avance dans l'un quelconque des composants respectifs, à savoir le verre de fluoroaluminosilicate, le poly(acide carboxylique) et l'eau, ou des composants constituant la composition de ciment dentaire verre- ionomère sous forme de poudre, de liquide ou de pâte. De plus, si cela est souhaité, il est possible d'ajouter à la composition de ciment dentaire verre- ionomère de la présente invention des additifs connus, tels que des absorbeurs de lumière ultraviolette, des plastifiants, des antioxydants, des bactéricides et des agents tensioactifs. La composition de ciment dentaire verre-ionomère selon la présente invention va être décrite ci-après plus en détail en référence aux Exemples suivants. Les quatre ciments dentaires verre-ionomère utilisés dans les Exemples et les Exemples Comparatifs suivants consistent tous en un ciment dentaire verre- ionomère durci uniquement grâce à une réaction entre une poudre de verre de fluoroaluminosilicate et un poly(acide carboxylique) en présence d'eau, et qui ne contient pas de monomère polymérisable. Exemple 1 Cent grammes d'une poudre d'un ciment dentaire verre-ionomère disponible dans le commerce (nom du produit: Fuji Ionomer Type III, fabriqué par GC Corporation) ont été additionnés de 7 g d'une substance colorante (nom du produit: P-Carotene, fabriqué par Wako Pure Chemical Industries, Ltd.) et colorés en rouge. Cette poudre a été mélangée avec une solution (solution aqueuse de poly(acide carboxylique)) du même produit (nom du produit: Fuji Ionomer Type III, fabriqué par GC Corporation) dans une proportion de 1,2:1 (en poids) et agitée pendant 30 secondes. Un anneau en résine acrylique ayant un diamètre de 10 mm et une hauteur de mm a ensuite été rempli avec le mélange, après quoi une feuille de Celluloid transparent a été placée sur l'anneau et mise en contact à pression avec celui-ci. Une minute après le début du mélange, une lumière a été projetée pendant 20 secondes depuis la face de dessus de la feuille de Celluloïd à l'aide d'une source de rayonnement de lumière visible (nom du produit: GC Labolight LV-II, fabriqué par GC Corporation, longueur d'onde: de 400 à 520 nm). Immédiatement après la projection de lumière, la feuille de Celluloïd a été ôtée et l'échantillon a été immergé dans l'eau à 37 C en même temps que l'anneau en résine acrylique. D'autres échantillons ont été exposés à la lumière de la même manière et laissés à la température ambiante pendant 2 minutes (dans ce cas, 40 secondes après exposition à la lumière), 3 minutes, 4 minutes, et successivement une minute de plus après le début du mélange jusqu'à 30 minutes. Puis, chacun des échantillons a été immergé dans l'eau à 37 C. Vingt- quatre heures plus tard, chaque échantillon a été sorti de l'eau, séché, puis observé visuellement en vue de détecter la présence d'une turbidité sur la surface de l'échantillon, due à la sensibilisation à l'eau. Le temps à partir duquel la turbidité de l'échantillon n'a plus été observée après le début du mélange a été considéré comme le temps de sensibilisation à l'eau. Puis, le temps de sensibilisation à l'eau a été mesuré de la même manière, excepté que le temps d'exposition à la lumière a été changé pour passer respectivement à secondes et 60 secondes. Les résultats obtenus sont indiqués dans le Tableau 1. En ce qui concerne les compositions de ciment dentaire verre-ionomère mélangées selon la méthode décrite ci-dessus, l'exposition à la lumière a duré respectivement 20 secondes, 40 secondes et 60 secondes. Le temps de durcissement à partir du début du mélange, y compris le temps d'exposition à la lumière, a été mesuré conformément au "Test de temps de durcissement 5.4" de la norme JIS T 6607 (ciment dentaire verre- polyalcénolate). Les résultats obtenus sont également indiqués dans le Tableau 1. De plus, une réflectance de la lumière sur la surface du mélange a été mesurée de la manière suivante. La lumière a été projetée à partir d'une position située à une distance de 1 m d'une source de lumière colorimétrique (nom commercial: Sun Reamer, fabriquée par Daiwa Lighting Co., Ltd.). Puis, à l'aide d'un spectrophotomètre du type à groupement de photodiodes (nom commercial: Spectrascan PR650, fabriqué par Photo Research Co., Ltd.), une partie centrale ayant un diamètre de 3 mm du mélange sur un piège à lumière a été mesurée suivant un angle d'environ 45 par rapport à la surface du mélange, pour ainsi mesurer une valeur de L* de la surface du mélange. Les résultats obtenus sont résumés et indiqués dans le Tableau 1. Exemple 2 Cent grammes d'une poudre d'un ciment dentaire verre-ionomère disponible dans le commerce (nom du produit: Fuji IXGP, fabriqué par GC Corporation) ont été additionnés de 3 g d'une substance colorante (nom du produit: Bleu alimentaire n 1, fabriqué par Daiwa Kasei Co., Ltd.) et colorés en bleu. La poudre a été mélangée avec la solution dans une proportion de 3, 6:1 (en poids) et des mesures ont été effectuées sur la surface de l'échantillon en vue de déterminer le temps de sensibilisation à l'eau, le temps de durcissement et la clarté de la même manière que dans l'Exemple 1. Les résultats obtenus sont indiqués dans le Tableau 1. Exemple 3 Cent grammes d'une solution (solution aqueuse de poly(acide carboxylique)) d'un ciment dentaire verre- ionomère disponible dans le commerce (nom du produit: Fuji Ionomer Type II, fabriqué par GC Corporation) ont été additionnés de 1,6 g d'une substance colorante (nom du produit: jaune chromophtal commercialisé par Ciba-Geigy Japan Limited) et colorés en jaune. La poudre a été mélangée avec la solution dans une proportion de 2,7:1 (en poids) et des mesures ont été effectuées sur la surface de l'échantillon pour déterminer le temps de sensibilisation à l'eau, le temps de durcissement et la clarté de la même manière que dans l'Exemple 1. Les résultats obtenus sont indiqués dans le Tableau 1. Exemple 4 Deux cents grammes d'une poudre d'un ciment dentaire verre-ionomère disponible dans le commerce (nom du produit: Fuji Lute, fabriqué par GC Corporation) ont été additionnés de 2,2 g d'une substance colorante (nom du produit: Kuchinashi (72) fabriqué par Taisho Co., Ltd.) et de 1,6 g d'une substance colorante (nom du produit: Bengara fabriqué par Nippon Bengara Kogyo Co., Ltd.) et colorés en orange. La poudre a été mélangée avec la solution dans une proportion de 2:1 (en poids), et des mesures ont été effectuées sur la surface de l'échantillon afin de déterminer le temps de sensibilisation à l'eau, le temps de durcissement et la clarté de la même manière que dans l'Exemple 1. Les résultats obtenus sont indiqués dans le Tableau 1. Exemple Comparatif 1 Les tests ont été réalisés de la même manière que pour l'Exemple 1 à l'aide d'un ciment dentaire verre- ionomère disponible dans le commerce (nom du produit: Fuji Ionomer Type III, fabriqué par GC Corporation), excepté que celui-ci ne contenait pas de substance colorante, pour ainsi mesurer le temps de sensibilisation à l'eau, le temps de durcissement et la clarté. Les résultats obtenus sont indiqués dans le Tableau 1. Exemple Comparatif 2 Les tests ont été réalisés de la même manière que pour l'Exemple 2 à l'aide d'un ciment dentaire verre- ionomère disponible dans le commerce (nom du produit: Fuji IXGP, fabriqué par GC Corporation), excepté que celui-ci ne contenait pas de substance colorante, pour ainsi mesurer le temps de sensibilisation à l'eau, le temps de durcissement et la clarté. Les résultats obtenus sont indiqués dans le Tableau 1. Exemple Comparatif 3 Les tests ont été réalisés de la même manière que pour l'Exemple 3 à l'aide d'un ciment dentaire verre- ionomère disponible dans le commerce (nom du produit: Fuji Ionomer Type II, fabriqué par GC Corporation), excepté que celui-ci ne contenait pas de substance colorante, pour ainsi mesurer le temps de sensibilisation à l'eau, le temps de durcissement et la clarté. Les résultats obtenus sont indiqués dans le Tableau 1. Exemple Comparatif 4 Les tests ont été réalisés de la même manière que pour l'Exemple 4 à l'aide d'un ciment dentaire verre- ionomère disponible dans le commerce (nom du produit: Fuji Lute, fabriqué par GC Corporation), excepté que celui-ci ne contenait pas de substance colorante, pour ainsi mesurer le temps de sensibilisation à l'eau, le temps de durcissement et la clarté. Les résultats obtenus sont indiqués dans le Tableau 1. Tableau I Teneur en Temps de sensibilisation Temps de durcissement Claté substance à l'eau - colorante Exposition à Exposition à la Exposition Exposition à (% en poids) la lumière lumière à la lumière la lumière pendant pendant pendant pendant secondes 30 secondes 20 secondes 30 secondes Exemple I 3,6 3 minutes Aucune 1 minute A la fin de 44,5 sensibilisation et l'exposition, à l'eau à 45 secondes le compter de la durcissement fin de a déjà eu lieu l'exposition Exemple 2 2,3 3 minutes Aucune 2 minutes A la fin de 55,4 sensibilisation et l'exposition, à l'eau à 15 secondes le compter de la durcissement fin de a déjà eu lieu l'exposition Exemple 3 0,4 5 minutes Aucune 2 minutes A la fin de 50,3 sensibilisation et l'exposition, à l'eau à 30 secondes le compter de la durcissement fmin de a déjà eu lieu l'exposition Exemple 4 1,2 4 minutes Aucune 2 minutes A la fin de 46,2 sensibilisation et l'exposition, à l'eau à 00 seconde le compter de la durcissement fin de a déjà eu lieu l'exposition Exemple - 7 minutes 6 minutes 3 minutes 2 minutes 71,8 Comparatif et et I1 00 seconde 30 secondes Exemple - 6 minutes 3 minutes 3 minutes 2 minutes 75,9 Comparatif et 15 secondes 2 45 secondes Exemple - 9 minutes 7 minutes 4 minutes 3 minutes 69,6 Comparatif et et 3 00 seconde 00 seconde Exemple 10 minutes 8 minutes 4 minutes 4 minutes 78,2 Comparatif et et 4 30 secondes 00 seconde Effets de la présente invention Les enseignements du tableau précédent permettent de confirmer d'après les Exemples et les Exemples Comparatifs que l'utilisation de la composition de ciment dentaire verre-ionomère selon la présente invention, dans un procédé de durcissement d'un ciment dentaire verre-ionomère comprenant une exposition à la lumière d'un mélange d'une poudre de verre de fluoroaluminosilicate, d'un poly(acide carboxylique) et d'eau, afin d'accélérer le durcissement initial, a pour effet de raccourcir davantage le temps de sensibilisation à l'eau et le temps de durcissement. En outre, étant donné que la composition de ciment dentaire verreionomère de la présente invention permet de raccourcir le temps de sensibilisation à l'eau et le temps de durcissement en fonction de la durée de l'exposition à la lumière, un dentiste peut fixer arbitrairement la durée de l'opération. Par conséquent, la contribution de la présente invention aux soins dentaires est très importante. Bien que la description précédente ait porté sur des exemples spécifiques de la présente invention, celle-ci n'est bien entendu pas limitée aux exemples particuliers décrits ici, et l'homme de l'art comprendra aisément qu'il est possible d'y apporter de nombreuses variantes et modifications sans pour autant sortir du cadre de l'invention. REVEND I CATIONS 1. Composition de ciment dentaire verre-ionomère caractérisée en ce qu'elle comprend une substance colorante ayant une couleur définie de telle façon qu'une valeur de L*, exprimée en système colorimétrique L*a*b* en présence d'une source lumineuse standard D6s, soit de 60 ou moins. 2. Composition selon la revendication 1, caractérisée en ce que la teneur en substance colorante est de 0,1 à 5% en poids par rapport à l'ensemble de la composition.